СПОСОБ ПОЛУЧЕНИЯ СОЛЕЙ СИНИЛЬНОЙ КИСЛОТЫ

1. Способ получения раствора солей синильной кислоты, включающий следующие стадии:
a) получение сырого газа, содержащего синильную кислоту, посредством дегидратации формамида до конверсии формамида ≥97%,
b) при необходимости, промывку кислотой полученного на стадии а) сырого газа;
х
c) последующее взаимодействие полученного на стадии а) или при необходимости на стадии b) сырого газа с водным раствором гидроксида металла, М(ОН), причем М выбран из группы, состоящей из щелочных металлов и щелочноземельных металлов, и х зависит от степени окисления М и составляет 1 или 2.
2. Способ по п.1, отличающийся тем, что получение синильной кислоты осуществляют в присутствии воздуха или кислорода.
3. Способ по п.1 или 2, отличающийся тем, что стадию а) процесса проводят при от 300 до 650°С.
2
4. Способ по п.1 или 2, отличающийся тем, что удельная нагрузка составляет от 1 до 100 кг формамида/м поверхности реактора.
5. Способ по п.1 или 2, отличающийся тем, что стадию а) способа проводят в реакторе, который имеет внутреннюю поверхность из стали, содержащей железо, хром и никель.
6. Способ по п.1 или 2, отличающийся тем, что на стадии b) проводят промывку серной кислотой.
7. Способ по п.1 или 2, отличающийся тем, что М означает на стадии с) способа щелочной металл, выбранный из лития, натрия и калия, и х означает 1 или 2.
8. Способ по п.1 или 2, отличающийся тем, что гидроксидом на стадии с) процесса является гидроксид натрия.
9. Способ по п.1 или 2, отличающийся тем, что водный раствор гидроксида на стадии с) содержит от 5 до 50 мас.% гидроксида.
10. Способ по п.1 или 2, отличающийся тем, что взаимодействие на стадии с) проводят при температуре от 5 до 100°С.